(57)【要約】【課題】アクリル製義歯床に対して良好に接合されて、がたつきや咀嚼時の痛みなどを緩和し、患者の顎堤形状が変化した場合に簡易な方法で対処できる裏装材を備えた義歯および義歯の製造方法を提供する。【解決手段】アクリル樹脂材料を主成分とする義歯床３の裏面側に、エチレン酢酸ビニル共重合体と炭化水素系樹脂とを含むエラストマー樹脂からなる裏装材４を、メタクリル酸メチルを接合材５として接合する。裏装材４は、口腔内の温度範囲では弾性変形して口腔内形状に追従する。患者の顎堤形状が変化したら、裏装材４を例えば摂氏６０度ほどに昇温して柔軟化させて、必要に応じて新たな裏装材材料を追加して、患者の口腔内に装着して、顎堤形状の変化に対応した新たな義歯を作成する。【選択図】図２
2016039862.tif 000002
【特許請求の範囲】
【請求項１】
人工歯が固定され、アクリル樹脂材料を重量比率で５０％以上含む成分からなる義歯床と、
エラストマー樹脂を含む成分からなり、前記義歯床の裏面側に接合され、口腔内の温度範囲で弾性変形し、口腔内の温度範囲よりも高く、かつ患者の口腔内に挿入可能な温度範囲で、柔軟化して形状変化する性質を有する裏装材と、
前記義歯床と前記裏装材との間に配置されて、前記裏装材を前記義歯床の裏面側に接合する接合材と、
を備えたことを特徴とする義歯。
【請求項２】
前記エラストマー樹脂はエチレン酢酸ビニルと炭化水素系樹脂とを含む請求項１に記載の義歯。
【請求項３】
前記接合材はメタクリル酸メチルを含む請求項１又は２に記載の義歯。
【請求項４】
前記接合材はジクロルメタンを含む請求項１又は２に記載の義歯。
【請求項５】
人工歯が固定され、アクリル樹脂材料を重量比率で５０％以上含む成分からなる義歯床の裏面側に、エラストマー樹脂を含む成分からなり、口腔内の温度範囲で弾性変形し、口腔内の温度範囲よりも高く、かつ患者の口腔内に挿入可能な温度範囲で、柔軟化して形状変化する性質を有する裏装材を、所定の接合材により接合する接合工程と、
その接合工程によりアクリル樹脂材料を重量比率で５０％以上含む成分からなる義歯床の裏面側に接合された裏装材の温度を、その裏装材が柔軟化する温度範囲内の温度にする温度工程と、
その温度工程により前記温度範囲内の温度とされた裏装材が備えられた義歯を、患者の口腔内に装着する装着工程と、
その装着工程により患者の口腔内形状に追従した形状の前記裏装材を冷却する冷却工程と、
を備えたことを特徴とする義歯の製造方法。
【請求項６】
アクリル樹脂材料を重量比率で５０％以上含む成分からなる義歯床の裏面側に接合された裏装材の温度を、その裏装材が柔軟化する温度範囲内の温度にする温度工程と、
その温度工程により前記温度範囲内の温度とされた裏装材が備えられた義歯を、患者の口腔内に装着する装着工程と、
その装着工程により患者の口腔内形状に追従した形状の前記裏装材を冷却する冷却工程と、
を備えたことを特徴とする義歯の製造方法。
【請求項７】
アクリル樹脂材料を重量比率で５０％以上含む成分からなる義歯床の裏面側に接合された裏装材の温度を、その裏装材が柔軟化する温度範囲内の温度にする温度工程と、
その温度工程により前記温度範囲内の温度とされた裏装材に新たな裏装材材料を付加する付加工程と、
前記温度工程により前記温度範囲内の温度とされ、前記付加工程により新たな裏装材材料が付加された裏装材が備えられた義歯を、患者の口腔内に装着する装着工程と、
その装着工程により患者の口腔内形状に追従した形状の前記裏装材を冷却する冷却工程と、
を備えたことを特徴とする義歯の製造方法。
【発明の詳細な説明】
【技術分野】
【０００１】
本発明は義歯および義歯の製造方法に関する。
【背景技術】
【０００２】
周知のとおり、治療やその他の理由で歯を失った患者には義歯を設ける場合が多い。しかし、従来の義歯では、がたつきや咀嚼時の痛みなどに関して改善の余地があった。例えば下記特許文献１には、義歯床の裏面側に軟質材料（裏装材）を配置して、この課題の解決を目指した発明が開示されている。同文献では義歯床の材料はアクリル、裏装材の材料はフッ素やケイ素とされている。
【先行技術文献】
【特許文献】
【０００３】
【特許文献１】特開平０７−２３３０２１号公報
【発明の概要】
【発明が解決しようとする課題】
【０００４】
従来から、義歯を長期使用しているうちに患者の顎堤の形状が変化し、それにより義歯が合わなくなることが指摘されてきた。そのような場合患者は再び口内印象を採取して新たに義歯を作ること等で対処するしかなかった。この点は上記特許文献１のような従来の裏装材を備えた義歯でも同様であった。したがって、広く用いられているアクリル製義歯床に、患者の顎堤形状が変化した場合に新たに義歯を作り直さず簡易な方法で対処できる裏装材が接合された義歯を開発できれば、がたつきや咀嚼時の痛みなどを緩和する効果ともあいまって、従来にない優れたアクリル床義歯が実現できる。
【０００５】
そこで本発明が解決しようとする課題は、上記に鑑み、アクリル製義歯床に対して良好に接合されて、がたつきや咀嚼時の痛みなどを緩和するとともに、患者の顎堤形状が変化した場合に簡易な方法で対処できる裏装材を備えた義歯および義歯の製造方法を提供することにある。
【課題を解決するための手段】
【０００６】
上記課題を解決するために、本発明に係る義歯は、人工歯が固定され、アクリル樹脂材料を重量比率で５０％以上含む成分からなる義歯床と、エラストマー樹脂を含む成分からなり、前記義歯床の裏面側に接合され、口腔内の温度範囲で弾性変形し、口腔内の温度範囲よりも高く、かつ患者の口腔内に挿入可能な温度範囲で、柔軟化して形状変化する性質を有する裏装材と、前記義歯床と前記裏装材との間に配置されて、前記裏装材を前記義歯床の裏面側に接合する接合材と、を備えたことを特徴とする。この発明によれば、アクリル製義歯床に対して良好に接合されて、がたつきや咀嚼時の痛みなどを緩和するとともに、患者の顎堤形状が変化した場合に簡易な方法で対処できる裏装材を備えた義歯が実現できる。
【０００７】
また前記エラストマー樹脂はエチレン酢酸ビニルと炭化水素系樹脂とを含むとしてもよい。この発明によれば、裏装材にエチレン酢酸ビニルと炭化水素系樹脂とを含むエラストマー樹脂を用いることにより、アクリル製義歯床に対して良好に接合されて、がたつきや咀嚼時の痛みなどを緩和するとともに、患者の顎堤形状が変化した場合に簡易な方法で対処できる裏装材を備えた義歯が実現できる。
【０００８】
また前記接合材はメタクリル酸メチルを含むとしてもよい。この発明によれば、接合材にメタクリル酸メチルを用いることにより、アクリル製義歯床に対して良好に接合されて、がたつきや咀嚼時の痛みなどを緩和するとともに、患者の顎堤形状が変化した場合に簡易な方法で対処できる裏装材を備えた義歯が実現できる。
【０００９】
また前記接合材はジクロルメタンを含むとしてもよい。この発明によれば、接合材にジクロルメタンを用いることにより、アクリル製義歯床に対して良好に接合されて、がたつきや咀嚼時の痛みなどを緩和するとともに、患者の顎堤形状が変化した場合に簡易な方法で対処できる裏装材を備えた義歯が実現できる。
【００１０】
また本発明に係る義歯の第１の製造方法は、人工歯が固定され、アクリル樹脂材料を重量比率で５０％以上含む成分からなる義歯床の裏面側に、エラストマー樹脂を含む成分からなり、口腔内の温度範囲で弾性変形し、口腔内の温度範囲よりも高く、かつ患者の口腔内に挿入可能な温度範囲で、柔軟化して形状変化する性質を有する裏装材を、所定の接合材により接合する接合工程と、その接合工程によりアクリル樹脂材料を重量比率で５０％以上含む成分からなる義歯床の裏面側に接合された裏装材の温度を、その裏装材が柔軟化する温度範囲内の温度にする温度工程と、その温度工程により前記温度範囲内の温度とされた裏装材が備えられた義歯を、患者の口腔内に装着する装着工程と、その装着工程により患者の口腔内形状に追従した形状の前記裏装材を冷却する冷却工程と、を備えたことを特徴とする。この発明によれば、アクリル樹脂による義歯床にエラストマー樹脂による裏装材を接合材を用いて接合し、裏装材を柔軟化して口腔内に装着することにより、アクリル製義歯床に対して良好に接合されて、がたつきや咀嚼時の痛みなどを緩和するとともに、患者の顎堤形状が変化した場合に簡易な方法で対処できる裏装材を備えた義歯が簡易に製造できる。
【００１１】
また本発明に係る義歯の第２の製造方法は、アクリル樹脂材料を重量比率で５０％以上含む成分からなる義歯床の裏面側に接合された裏装材の温度を、その裏装材が柔軟化する温度範囲内の温度にする温度工程と、その温度工程により前記温度範囲内の温度とされた裏装材が備えられた義歯を、患者の口腔内に装着する装着工程と、その装着工程により患者の口腔内形状に追従した形状の前記裏装材を冷却する冷却工程と、を備えたことを特徴とする。この発明によれば、裏装材を柔軟化して口腔内に装着するのみで顎堤形状への追従が可能となるので、容易に口腔内形状へ追従させられるとともに、例えば患者の顎堤形状が変化した場合にも新たに義歯を作り直す手間が省ける。
【００１２】
また本発明に係る義歯の第３の製造方法は、アクリル樹脂材料を重量比率で５０％以上含む成分からなる義歯床の裏面側に接合された裏装材の温度を、その裏装材が柔軟化する温度範囲内の温度にする温度工程と、その温度工程により前記温度範囲内の温度とされた裏装材に新たな裏装材材料を付加する付加工程と、前記温度工程により前記温度範囲内の温度とされ、前記付加工程により新たな裏装材材料が付加された裏装材が備えられた義歯を、患者の口腔内に装着する装着工程と、その装着工程により患者の口腔内形状に追従した形状の前記裏装材を冷却する冷却工程と、を備えたことを特徴とする。この発明によれば、例えば患者の顎堤形状の変化が大きい場合に、新たな裏装材材料を追加したうえで裏装材を柔軟化して口腔内に装着するのみで顎堤形状変化への追従が可能となるので、顎堤形状変化が大きい時にも新たに義歯を作り直す手間が省ける。
【図面の簡単な説明】
【００１３】
【図１】本発明の義歯の第１の実施例を示す図。
【図２】本発明の義歯の断面および成分の第１の例を示す図。
【図３】本発明の義歯の第２の実施例を示す図。
【図４】本発明の義歯の製造方法の第１の例を示すフローチャート。
【図５】本発明の義歯の製造方法の第２の例を示すフローチャート。
【図６】本発明の義歯の製造方法の第３の例を示すフローチャート。
【図７】本発明の義歯の断面および成分の第２の例を示す図。
【発明を実施するための形態】
【００１４】
以下、本発明の実施例を図面を参照しつつ説明する。図１、図２はそれぞれ、本発明の一実施形態に係る義歯の斜視図と断面図である。図１の義歯１は全部床義歯の例であり、人工歯２、義歯床３、裏装材４を備える。人工歯２は、従来から用いられている例えば樹脂製やセラミック製の人工歯とすればよい。
【００１５】
義歯床３は、従来から義歯床の材料として広く用いられているアクリル製、より具体的にはメタクリル酸ポリメチル（ＰＭＭＡ）３０製の義歯床とする。義歯床３は例えばＰＭＭＡとメタクリル酸メチル（ＭＭＡ）の加熱重合や常温重合によって形成される。すなわち粉末状のＰＭＭＡと液状のＭＭＡとを混合し、加熱して（あるいは常温のままで）重合することによって硬化して義歯床３となる。なお常温重合の場合は重合反応の促進のために、適宜、重合開始剤（例えば過酸化ベンゾイル）や、その重合開始剤の活性化のための薬品などを用いてもよい。義歯床３には、それ以外にも天然歯肉色に着色するための顔料などを含んでもよい。本明細書ではこれらのアクリル（ＰＭＭＡ）３０以外の成分を含んだものとして、アクリル製（ＰＭＭＡ製）と呼称する。
【００１６】
本発明の主要部である裏装材４は、図１に示すとおり、義歯１の裏面側（患者の歯肉に接する側）に面状に配置された部分である。裏装材４は、義歯１を患者へ装着した際のがたつきや咀嚼時の痛みを緩和する目的で配置される部材であり、弾性を有する材質（例えばエラストマー樹脂）により形成する。本実施形態では、上記のようにアクリル製の義歯床３に対して接合されて良好に裏装材としての目的を果たす材質として、図２に示す通り、例えばエチレン酢酸ビニル共重合体４０と炭化水素系樹脂４１とからなるエラストマー樹脂によって裏装材４を作成する。
【００１７】
本発明者の知見によれば、アクリル（ＰＭＭＡ）製の義歯床３は、一旦加熱（常温）重合によって硬化すると、加熱によって再び溶融させることは容易でない。したがってアクリル（ＰＭＭＡ）製の義歯床３の裏面に例えば熱溶着によって裏装材４を接合することは難しい。上記特許文献１では、摂氏１００度で３０時間の加圧および加熱重合によってアクリル義歯床に裏装材を接合させている。
【００１８】
そこで本発明では、裏装材４の接合のために、アクリル製義歯床３と裏装材４との間に接合材５を配置する。図２に示すように接合材５として、例えばメタクリル酸メチル５０を用いる。メタクリル酸メチル５０による接合材５を用いることにより、アクリル（ＰＭＭＡ）製の義歯床３と、エチレン酢酸ビニル共重合体４０と炭化水素系樹脂４１とからなるエラストマー樹脂による裏装材４とが良好に接合されることは、本発明によって初めて得られた知見である。
【００１９】
エチレン酢酸ビニル共重合体４０と炭化水素系樹脂４１とからなるエラストマー樹脂による裏装材４は、患者の口腔内の温度範囲では弾性を有する（溶融はしない）とともに、口腔内粘膜面への密着性能にも優れる。これにより、患者が口腔内に義歯１を装着すると、裏装材４が弾性変形して口腔内形状に追従することとなり、裏装材４が患者の歯肉に良好に密着する。よって、義歯１と歯肉の間に食べ物等が挟まることもなく、がたつきや咀嚼時の痛みもほとんど生じなくなる。エチレン酢酸ビニル共重合体４０と炭化水素系樹脂４１とからなるエラストマー樹脂がこれらの性質を満たして良好に義歯床３の裏装材の材料となり得るとの事実は、本発明によって初めて得られた知見である。またエチレン酢酸ビニル共重合体４０と炭化水素系樹脂４１とからなるエラストマー樹脂による裏装材４の場合、義歯床３と類似した色に着色可能という性質も有するので、審美性の面でも好適である。
【００２０】
本発明で用いるエチレン酢酸ビニル共重合体４０と炭化水素系樹脂４１とからなるエラストマー樹脂の物性の例を次の表１に示す。またエチレン酢酸ビニル共重合体４０と炭化水素系樹脂４１の配合比率を変えたエラストマー樹脂の物性を表２に示す。表２でＥＶＡ１から５はそれぞれエチレン酢酸ビニル共重合体４０の比率（重量比率）を６０％、４０％、３３％、２８％、１８％としたものである。表２の結果から本発明では、エチレン酢酸ビニル共重合体４０と炭化水素系樹脂４１とからなるエラストマー樹脂において、エチレン酢酸ビニル共重合体４０の比率（重量比率）を１５％以上６０％以下の範囲内の数値とすればよい。エチレン酢酸ビニル共重合体４０の比率を４０％以上６０％以下の範囲内とすればさらに好適である。
【００２１】
【表１】
2016039862.tif 000003
【００２２】
【表２】
2016039862.tif 000004
【００２３】
裏装材４の配置位置は義歯床３の裏面のみに限定せず、例えば裏装材４の縁は図２に示す縁部４ａのように義歯床３の表面側まで達してもよい。また裏装材４は義歯床３の裏面の一部に配置する形態でもよい。さらに図１は全部床義歯の例だが、本発明はこれに限定されずあらゆる義歯床に適用でき、図３のように部分床義歯に適用してもよい。図３の義歯１ａの例では、残存天然歯が挿入される凹部２ａも包み込むように裏装材４が形成されている。
【００２４】
図４は本発明に係る義歯１（１ａ）の製造方法の例を示す。この手順ではまず、歯科医師が患者の口腔内の印象を採取し、採取した印象から歯科用補綴石膏模型を作成する（Ｓ１０）。次に、作成された模型上でＰＭＭＡ製の義歯床３（以下、ＰＭＭＡ製義歯床と略記する場合あり）を有し、適切に人工歯２が配置された義歯（つまり本発明の完成品において裏装材４および接合材５を備えない義歯）を完成させる（Ｓ２０）。なおＳ２０に義歯床３の裏面を粗面にする作業を含ませてもよい。その場合、後の工程での裏装材の接合がより強固となり好適である。
【００２５】
そしてＳ１０で作成した模型上で、Ｓ２０で作成した義歯の義歯床裏面に蝋を貼る（Ｓ３０）。さらに義歯床裏面の辺縁を蝋で封鎖して、歯科用石膏で定められた金属金型に湯道をつけ埋没する（Ｓ４０）。埋没し硬化した金型を沸騰水に入れて脱漏し、金型内に空洞を設け、金型を十分に乾燥する（Ｓ５０）。
【００２６】
脱蝋された金型内に液状のメタクリル酸メチルからなる加熱重合用歯科用モノマーを流し込む（Ｓ６０）。定められた射出用シリンダー等にエチレン酢酸ビニル共重合体と炭化水素系樹脂からなるエラストマー樹脂を入れ、蓋をし１２０〜２００℃の炉で１０〜３０分くらいで溶解する。そして、Ｓ６０で加熱重合用歯科用モノマーが流し込まれた金型内に、溶解されたエチレン酢酸ビニル共重合体と炭化水素樹脂からなるエラストマー樹脂を射出填入する（Ｓ７０）。なおＳ６０およびＳ７０の手順は、Ｓ６０でＰＭＭＡ製義歯床３の裏面にメタクリル酸メチルからなる加熱重合歯科用モノマーを十分に塗布し、Ｓ７０でエチレン酢酸ビニル共重合体と炭化水素樹脂からなるエラストマー樹脂を手作業で張り合わせるようにしてもよい。
【００２７】
射出後、金型を１００℃の沸騰水に入れ２０分ほど熱する。これによりＰＭＭＡ製義歯床３とエチレン酢酸ビニル共重合体と炭化水素樹脂からなるエラストマー樹脂とが、メタクリル酸メチルによって完全に化学的に結合する（Ｓ８０）。手作業で同様に張り合わせた後、沸騰水に入れ重合させ接着しても良い。その後、放冷もしくは水冷し金型より義歯床を掘り出しバリ取りを行い成形研磨する（Ｓ９０）。以上が図４の処理手順である。こうした手順により、エチレン酢酸ビニル共重合体と炭化水素樹脂からなるエラストマー樹脂が、ＰＭＭＡ製義歯床３の裏面に接合されて裏装材４となった義歯１（１ａ）が得られる。なお既に患者が使用中のアクリル床義歯（裏装材を備えないもの）に本発明による裏装材を付加することも可能である。その場合、（義歯床３の裏面を粗面にする作業を行った後に）上記Ｓ３０以降を実行すればよい。
【００２８】
図４の手順で製造された義歯を、特定の患者の口腔内形状に適合した義歯として完成させるための手順が図５に示されている。この手順ではまず、図４の手順で製造された義歯を所定の温度範囲まで昇温する（Ｓ１００）。ここでの温度範囲は上述の裏装材４が柔軟化して形状変化（弾性変形のように復元する変形ではない形状変化）する温度範囲である。例えば上記のエチレン酢酸ビニル共重合体４０と炭化水素系樹脂４１からなるエラストマー樹脂の場合、摂氏６０度以上である。
【００２９】
そして、昇温により柔軟化した裏装材４を有する義歯を患者の口腔内に装着する（Ｓ１１０）。上述の摂氏６０度程度の温度であれば、唾液の存在などにより、患者の口腔内へ支障なく装着できる。柔軟化した裏装材４が口腔内形状に十分に追従したら、口外に取り出して冷却する、もしくは口腔内で形状が安定化するまで待つ（Ｓ１２０）。冷却後の裏装材４は口腔内の形状を維持する。冷却後の義歯を口腔内に装着すれば、裏装材４が図４の処理により口腔内形状に適合していることに加えて、口腔内の温度範囲で裏装材４が弾性を有することも相まって、義歯は良好に歯肉に密着する。
【００３０】
図５の手順は、図４の手順によって新たに義歯を作成した場合だけでなく、その後の義歯使用中に患者の顎堤形状が変化した場合にも用いることができる。したがって本発明の場合、患者の顎堤が変化しても、新たに義歯を作り直さず、極めて簡易な方法で対処できる。これは従来の裏装材にはない本発明の裏装材による顕著な効果である。
【００３１】
なお図５の方法を顎堤変化時に用いる場合、患者の顎堤形状の変化が大きいと、新たな裏装材材料の追加が必要な場合がある。その手順を付加した方法が図６に示されている。この手順ではまず、図４（や図５）の手順によって作成された義歯の裏装材４と、裏装材材料（エチレン酢酸ビニル共重合体４０と炭化水素樹脂４１からなるエラストマー樹脂）とを、それらを一体化できる温度範囲（例えば摂氏１００度以上）まで昇温して（Ｓ２００）、一体化する（Ｓ２１０）。ここで昇温の方法は例えば簡易式バーナーで加熱する等の方法でよい。
【００３２】
こうして新たな裏装材材料が付加された義歯の温度を、患者の口腔内に装着可能で、かつ裏装材４は柔軟化している温度（例えば上記のとおり摂氏６０度程度）に調整した（Ｓ２２０）うえで、患者の口腔内に装着する（Ｓ２３０）。柔軟化した裏装材４が口腔内形状に十分に追従したら、口外に取り出して、冷却する、もしくは口腔内で形状が安定化するまで待つ（Ｓ２４０）。以上が図６の手順である。このように簡易な方法で新たな裏装材材料を追加することができるのも本発明の顕著な効果である。
【００３３】
上記例では接合材５をメタクリル酸メチル５０としたが、本発明はこれに限定されない。図７は別の接合材５の例を示す。図７の例ではジクロルメタン５１を主成分とする接合材５を用いている。この接合材５を用いる場合も、上記の製造方法でメタクリル酸メチル５０をジクロルメタン５１を主成分とする溶剤に変更すればよい。ジクロルメタン５１を主成分とする接合材５はＰＭＭＡ樹脂用プライマーとして用いられるものである。この接合材５によってもアクリル（ＰＭＭＡ）製義歯床３０と上記成分の裏装材４とが良好に接合される。なお主成分とは重量比率で５０％以上を占める成分とすればよい。
【００３４】
以上のとおり製造された義歯１（１ａ）は従来のアクリル床義歯と比較して多数の顕著な効果を奏する。すなわち、本発明の裏装材４は６０℃以上の熱を加えることにより任意に形状を変えることのできる素材であり、また、口腔内の温度範囲においてはその変化した形状を維持安定することができる素材である。（口腔内に装着可能な温度である約４０℃の状態に於いても約１分程度は任意に形状を変えることが出来、その後一定の弾性力を維持したまま形状が安定する。）従来のシリコンゴムや特許文献１のような裏装材には、例えば６０℃以上のような口腔内に挿入可能な温度に昇温することにより任意に形状を変えられる等の性質はない。また本発明の裏装材４は、患者の顎堤が大きく変化した場合に、１００℃以上の温度で表面を軟化することにより簡易的に追加素材を結合させることが可能であるが、従来の裏装材であるシリコン合成ゴム等では同様の素材を簡易的に盛り足す作業は出来ない。さらに本発明で使用されるすべての裏装材材料は吸水性が極めて低い素材であるため（０．０４Ｗ％以下）、口腔内の雑菌の停滞においても非常に衛生的である。以上により、患者は入れ歯の不具合から解放され快適な生活を送ることが可能となる。なお本発明で使用される材料はいずれも人体に悪影響を及ぼす物質ではない。
【００３５】
上記実施例は特許請求の範囲に記載された主旨を逸脱しない範囲内で適宜変更してよい。例えば義歯床３は少なくともアクリル樹脂（ＰＭＭＡ）を重量比率で５０％以上配合すれば上記と同様の効果を奏する。また裏装材４も、エチレン酢酸ビニル共重合体４０、炭化水素系樹脂４１以外の成分を含んでよい。接合材５もメタクリル酸メチル５０、ジクロルメタン５１以外の成分を含んでよい。
【符号の説明】
【００３６】
１、１ａ    義歯
３    義歯床
４    裏装材
５    接合材
【図１】
2016039862.tif 000005
【図２】
2016039862.tif 000006
【図３】
2016039862.tif 000007
【図４】
2016039862.tif 000008
【図５】
2016039862.tif 000009
【図６】
2016039862.tif 000010
【図７】
2016039862.tif 000011